(57)【要約】【課題】  可視光から近赤外光の光散乱能に優れた、新規な酸化チタン粒子を提供する。【解決手段】  チタンアルコキシドの加水分解生成物又はチタン金属塩の加水分解生成物及び有機アルカリ類を所定の溶媒中で混合し、反応溶液を作製する。次いで、前記反応溶液を密閉容器中で加熱し、放射状に伸びた複数の延在部を有するとともに、前記延在部は長さ方向における略中心部において稜を有し、全体として星形を呈する酸化チタン粒子を作製する。本発明の星型酸化チタン粒子は、塗料、樹脂組成物、プラスチックフィルム及びプラスチック板などに含有させることができ、これらの白色度を向上させることができる。【選択図】なし【特許請求の範囲】
【請求項１】
放射状に伸びた複数の延在部を有するとともに、前記延在部は長さ方向における略中心部において稜を有し、全体として星形を呈することを特徴とする、酸化チタン粒子。
【請求項２】
前記複数の延在部は６つの延在部からなり、これら６つの延在部は互いに略等間隔で放射状に伸びていることを特徴とする、請求項１に記載の酸化チタン粒子。
【請求項３】
一次粒径が１００ｎｍ以上１０００ｎｍ以下であることを特徴とする、請求項１又は２に記載の酸化チタン粒子。
【請求項４】
前記複数の延在部はそれぞれ単結晶であって、前記酸化チタン粒子は全体として双晶を呈することを特徴とする、請求項１〜３のいずれか一に記載の酸化チタン粒子。
【請求項５】
前記延在部はアナターゼ単相であることを特徴とする、請求項１〜４のいずれか一に記載の酸化チタン粒子。
【請求項６】
チタンアルコキシドの加水分解生成物又はチタン金属塩の加水分解生成物及び有機アルカリ類を所定の溶媒中で混合し、反応溶液を作製する工程と、
前記反応溶液を密閉容器中で加熱する工程とを具え、
放射状に伸びた複数の延在部を有するとともに、前記延在部は長さ方向における略中心部において稜を有し、全体として星形を呈する酸化チタン粒子を作製することを特徴とする、酸化チタン粒子の作製方法。
【請求項７】
前記加熱工程は１２０℃〜３５０℃の温度範囲で行うことを特徴とする、請求項６に記載の酸化チタン粒子の作製方法。
【請求項８】
前記チタンアルコキシドは、テトラエトキシチタン、テトライソプロポキシチタン、テトラノルマルプロポキシチタン、及びテトラノルマルブトキシチタンから選ばれる少なくとも一種であることを特徴とする、請求項６又は７に記載の酸化チタン粒子の作製方法。
【請求項９】
前記チタン金属塩は、四塩化チタン及び硫酸チタンの少なくとも一種であることを特徴とする、請求項６又は７に記載の酸化チタン粒子の作製方法。
【請求項１０】
前記有機アルカリ類は、アミン類、高分子アミン及びその塩、並びにアンモニアから選ばれる少なくとも一種であることを特徴とする、請求項６又は７に記載の酸化チタン粒子の作製方法。
【請求項１１】
前記反応溶液のｐＨが９〜１１であることを特徴とする、請求項６〜１０のいずれか一に記載の酸化チタン粒子の作製方法。
【請求項１２】
前記反応溶液中のチタン原子濃度が、０．０５ｍｏｌ／Ｌ以上１０ｍｏｌ／Ｌ以下の範囲であることを特徴とする、請求項６〜１１のいずれか一に記載の酸化チタン粒子の作製方法。
【請求項１３】
前記反応溶液はスラリー状であることを特徴とする、請求項６〜１２のいずれか一に記載の酸化チタン粒子の作製方法。
【請求項１４】
前記反応溶液に対して予備加熱処理を施すことを特徴とする、請求項１３に記載の酸化チタン粒子の作製方法。
【請求項１５】
前記予備加熱処理は７０℃〜１５０℃の温度範囲で行うことを特徴とする、請求項１４に記載の酸化チタン粒子の作製方法。
【請求項１６】
前記酸化チタン粒子において、前記複数の延在部は６つの延在部からなり、これら６つの延在部は互いに略等間隔で放射状に伸びていることを特徴とする、請求項６〜１５のいずれか一に記載の酸化チタン粒子の作製方法。
【請求項１７】
請求項１〜５のいずれか一に記載の酸化チタン粒子を具えることを特徴とする、塗料。
【請求項１８】
請求項１〜５のいずれか一に記載の酸化チタン粒子を具えることを特徴とする、樹脂組成物。
【請求項１９】
請求項１〜５のいずれか一に記載の酸化チタン粒子を具えることを特徴とする、プラスチックフィルム。
【請求項２０】
請求項１〜５のいずれか一に記載の酸化チタン粒子を具えることを特徴とする、プラスチック板。
【発明の詳細な説明】
【技術分野】
【０００１】
本発明は、酸化チタン粒子、及び酸化チタン粒子の作製方法に関する。
【背景技術】
【０００２】
酸化チタンは高い屈折率と白色隠蔽性を有し、さらに紫外線吸収能力を有するので、塗料、化粧品及び自動車や窓ガラス用可視光透過紫外光カットフィルム、さらには光触媒性を利用した大気中浄化装置、光伝導性を利用した色素増感太陽電池の半導体電極、液晶のバックライト等に使用される白色反射板など多方面に使用されている。
【０００３】
これらの用途の内、隠蔽性が重要な塗料や適度の光散乱性を必要とする色素増感太陽電池の半導体電極における散乱粒子用途では、酸化チタンの粒径は可視光（波長３８０〜７００ｎｍ）および近赤外（７００〜１１００ｎｍ）の約半分程度が好適とされる。これはＭｉｅの光散乱理論で説明されるように波長の約半分の粒径が散乱能が強いためである。したがって、可視光および近赤外領域の光を単分散状態の酸化チタン粒子で散乱させるためには１５０ｎｍから６００ｎｍ程度の粒径が必要である。
【０００４】
しかしながら、前述した粒径範囲の酸化チタン粒子を作製する技術は今だ十分確立されておらず、また、粒径に対する従属性を排除した高散乱性の酸化チタン粒子の確立が望まれていた。
【特許文献１】特開昭６３−２２９１３９
【発明の開示】
【発明が解決しようとする課題】
【０００５】
本発明は、可視光から近赤外光の光散乱能に優れた、新規な酸化チタン粒子を提供することを目的とする。
【課題を解決するための手段】
【０００６】
上記目的を達成すべく、本発明は、
放射状に伸びた複数の延在部を有するとともに、前記延在部は長さ方向における略中心部において稜を有し、全体として星形を呈することを特徴とする、酸化チタン粒子に関する。
【０００７】
また、本発明は、
チタンアルコキシドの加水分解生成物又はチタン金属塩の加水分解生成物及び有機アルカリ類を所定の溶媒中で混合し、反応溶液を作製する工程と、
前記反応溶液を密閉容器中で加熱する工程とを具え、
放射状に伸びた複数の延在部を有するとともに、前記延在部は長さ方向における略中心部において稜を有し、全体として星形を呈する酸化チタン粒子を作製することを特徴とする、酸化チタン粒子の作製方法に関する。
【０００８】
本発明者らは、上記目的を達成すべく鋭意検討を実施した。その結果、上述した原料からなる反応溶液を準備し、これら原料を加熱反応させることによって、放射状に伸びた複数の延在部を有するとともに、前記延在部は長さ方向における略中心部において稜を有し、その結果、全体として星形を呈する酸化チタン粒子の作製に成功した。前記酸化チタン粒子は、その星形形状に依存して、粒径などに大きく依存することなく高い散乱効果を有する。したがって、可視光から近赤外光の光散乱能に優れる。
【０００９】
なお、前記酸化チタン粒子は、以下に詳述する作製方法における作製条件を種々制御することによって、６つの延在部が放射状に伸びた構成とすることができる。この場合、前記光散乱能をさらに向上させることができる。また、その一次粒径を１００ｎｍ〜１０００ｎｍの範囲にすることができ、その外観形状と粒径範囲とに依存して、可視光から近赤外の範囲において高い光散乱能を有するようになる。
【発明の効果】
【００１０】
以上説明したように、本発明によれば、光散乱能に優れた、特に可視光から近赤外光の光散乱能に優れた、新規な酸化チタン粒子を提供することができるようになる。
【発明を実施するための最良の形態】
【００１１】
以下、本発明の詳細、並びにその他の特徴及び利点について、最良の形態に基づいて詳細に説明する。
【００１２】
本発明の酸化チタン粒子を作製するに際しては、最初に、チタンアルコキシドの加水分解生成物又はチタン金属塩の加水分解生成物及び有機アルカリ類を所定の溶媒中で混合し、反応溶液を作製する。
【００１３】
前記チタンアルコキシドとしては、テトラエトキシチタン、テトライソプロポキシチタン、テトラノルマルプロポキシチタン、テトラノルマルブトキシチタンを例示することができる。加水分解速度の制御性および入手容易性の観点からテトライソプロポキシチタン、テトラノルマルブトキシチタンが好適に使用でき、テトライソプロポキシチタンが特に好適である。また、前記チタン金属塩としては、四塩化チタン及び硫酸チタンを例示することができる。
【００１４】
これらの加水分解生成物はメタチタン酸やオルトチタンと呼ばれる含水酸化チタンのケーキ状物質であるが、そのケーキ内部には加水分解の過程で生成されたアルコール類や塩酸、硫酸が含有されている。これらの物質は結晶成長の際に阻害物質となるため、純水を用いデカンテーション、ヌッチェ法、限外濾過法などの方法を用い洗浄することが好ましい。
【００１５】
また、前記有機アルカリ類としては、アミン類、高分子アミンおよびその塩、並びにアンモニアを例示することができる。前記アミン類としては、テトラメチルアンモニウムヒドロキシド、テトラエチルアンモニウムヒドロキシド、テトラプロピルアンモニウムヒドロキシド、テトラブチルアンモニウムヒドロキシド、モノエタノールアミン、ジエタノールアミン、トリエタノールアミン、テトラメチルアンモニウムクロライド、テトラエチルアンモニウムクロライド、テトラプロピルアンモニウムクロライド、テトラブチルアンモニウムクロライド、オクチルアミン、ラウリルアミン、ステアリルアミン等が挙げられる。また前記高分子アミン及びその塩としては、前記アミン類からなる高分子アミンおよびその塩を例示することができる。なお、前記有機アルカリ類は、前記反応溶液に対してｐＨ調整剤として働く。
【００１６】
さらに、前記溶媒は、特に限定されないが、水が好ましい。
【００１７】
前記反応溶液中のｐＨは９〜１１であることが好ましく、さらにはｐＨ９．５〜１０．５であることが好ましい。これによって、本発明の酸化チタン粒子の好ましい態様である６つの延在部が互いに略等間隔で放射状に伸びた酸化チタン粒子を簡易に得ることができる。また、その一次粒径を１００ｎｍ〜１０００ｎｍの範囲にすることができ、その外観形状と粒径範囲とに依存して、可視光から近赤外の範囲において高い光散乱能を有する酸化チタン粒子を得ることができるようになる。なお、前記反応溶液中のｐＨは前記有機アルカリ類の濃度を制御することによって調節する。
【００１８】
また、前記反応溶液中のチタン原子濃度は０．０５ｍｏｌ／Ｌ〜１０ｍｏｌ／Ｌの範囲であることが好ましく、特には０．１ｍｏｌ／Ｌ〜２．５ｍｏｌ／Ｌの範囲であることが好ましい。チタン原子濃度は、形成される酸化チタン粒子の粒径に直接影響を及ぼすので、所望する酸化チタン粒子の粒径に応じて適宜設定する必要があるが、上述したチタン原子濃度に設定することによって、１００ｎｍ〜１０００ｎｍの範囲の一次粒径を有する酸化チタン粒子を簡易に作製することができるようになる。なお、前記チタン原子濃度は、反応溶液中のチタンアルコキシドの加水分解生成物又はチタン金属塩の加水分解生成物の濃度を適宜調節することによって制御することができる。
【００１９】
また、前記反応溶液のｐＨ及びチタン原子濃度を上述したような好ましい範囲に設定することにより、前記反応溶液は一般的にスラリー状となる。
【００２０】
次いで、本発明においては、前記反応溶液をステンレスなどの密閉容器中で加熱する。この場合、前記反応溶液中のチタンアルコキシドの加水分解生成物又はチタン金属塩の加水分解生成物は、高温及び加圧下で分解するとともに、得られたチタン源の結晶成長が進行し、目的とする星形形状の酸化チタン粒子を得ることができる。
【００２１】
なお、前記加熱処理は１２０℃〜３５０℃の温度範囲、さらには２００℃〜３５０℃さらには２３０℃〜３５０℃の温度範囲で行うことが好ましい。また、前記加熱処理時間は、２時間以上であることが好ましく、さらには１２時間〜３６時間であることが好ましい。また、かかる加熱処理において、室温から上記温度範囲までの加熱速度は特に限定しないが、１００℃／時間以下であることが好ましい。さらに、前記加熱処理においては、結晶化度の均質化の観点より、前記反応溶液をスターラー又は撹拌羽などを用いて、強制的に撹拌することが好ましい。
【００２２】
また、前記加熱処理の前に、予備加熱処理を行うこともできる。上述した加熱処理のみでは、本発明の星形形状の酸化チタン粒子に加えて、粒状の酸化チタン粒子が形成される場合があり、目的とする前記星形形状の酸化チタン粒子の作製歩留まりが低下する場合がある。これに対して、前記加熱処理に加えて前記予備加熱処理を施すことにより、前記粒状酸化チタン粒子の形成割合が減少し、前記星形形状の酸化チタン粒子の作製歩留まりを向上させることができるようになる。
【００２３】
なお、前記予備加熱処理は、７０℃〜１５０℃の温度範囲、さらには８０℃〜１２０℃さらには１００℃〜１２０℃の温度範囲で行うことが好ましい。また、予備加熱時間は１時間以上であることが好ましく、さらには２時間〜４時間の範囲であることが好ましい。さらにこの場合においても、結晶化度の均質化の観点より、前記反応溶液をスターラー又は撹拌羽などを用いて、強制的に撹拌することが好ましい。
【００２４】
以上のような作製工程を経ることにより、本発明の星形形状の酸化チタン粒子を得ることができる。また、上述した作製工程において、反応溶液のｐＨなどにおいてそれぞれ好ましい態様を採ることにより、本発明の好ましい態様である、６つの延在部が放射状に伸びた星形形状の酸化チタン粒子を得ることができる。
【００２５】
前記星形形状の酸化チタン粒子は、各延在部がアナターゼ単相からなり、その結果全体として双晶を呈するようになる。酸化チタンはブルッカイト相、アナターゼ相及びルチル相などの結晶相を有するが、前記アナターゼ相は準安定相であるので、ある程度の大きさの酸化チタン粒子を形成するために加熱処理を施すと、前記アナターゼ相は安定相であるルチル相に転移してしまう。この結果、酸化チタン粒子の形状とは無関係に、１００ｎｍ以上の一次粒径を有する酸化チタン粒子を得ようとすると、前記酸化チタン粒子はルチル相を含むことになる。したがって、本発明は１００ｎｍ〜１０００ｎｍの範囲の一次粒径であって、アナターゼ単相から構成される酸化チタン粒子を提供できるため、ルチル相以外の結晶相からなる酸化チタン粒子を得ることができるという観点からも重要である。また、条件の調整により各延在部はそれぞれが単結晶となる。
【００２６】
前記酸化チタン粒子は、この酸化チタン粒子が残留する液相に対して水溶性樹脂や添加剤を加えて使用することも出来る。またスプレードライ、フリーズドライ、ヌッチェ、熱風乾燥、エバポレーター、真空乾燥、サーマジェットドライ、遠心分離などの方法によって乾燥し粉末化することも出来る。また、前記液相の状態からフラッシング法や溶剤置換によって、非水系の分散液もしくは懸濁液として直接的に使用することも出来る。なお、この場合、前記分散液又は前記懸濁液の状態でデカンテーション、ヌッチェ洗浄、限外濾過、マイクロフィルトレーション、遠心分離などの方法によって、粒子合成時の残留アルコール類やアミン類などの添加物由来の不純物を除去することも出来る。
【００２７】
（塗料）
前述のようにして作製し、前述のような特性を有する本発明の前記酸化チタン粒子は、その外観形状さらには粒径に起因して、特に可視光から近赤外光の光散乱能に優れる。したがって、塗料として好適に使用することができる。
【００２８】
本発明の酸化チタン粒子は、溶媒中に分散させて塗料とすることにより、光散乱性、反射性、光触媒性、紫外線遮蔽性等に優れるとともに、特に白色性に優れた被膜を形成することができる。
【００２９】
本発明の酸化チタン粒子を含有する塗料は、溶媒、必要に応じて、バインダー成分、分散剤、表面処理剤、他の無機物粒子、有機物粒子等を含んでいてもよい。
【００３０】
溶媒は、水または有機溶媒を使用することができ、特に限定はされない。有機溶媒としては、例えば、メタノール、エタノール、プロパノール、ブタノール、ジアセトンアルコール、イソプロピルアルコール、フルフリルアルコール、エチレングリコール、ヘキシレングリコールなどのアルコール類、酢酸メチルエステル、酢酸エチルエステルなどのエステル類、ジエチルエーテル、エチレングリコールモノメチルエーテル、エチレングリコールモノエチルエーテル、エチレングリコールモノブチルエーテル、ジエチレングリコールモノメチルエーテル、ジエチレングリコールモノエチルエーテルなどのエーテル類、アセトン、メチルエチルケトン、メチルイソブチルケトン、アセチルアセトン、アセト酢酸エステルなどのケトン類、トルエン、酢酸エチル、酢酸ブチル、シクロヘキサン、キシレン、セロソルブアセテート等が挙げられる。これらは１種、または２種以上混合して使用することができる。
【００３１】
バインダーとしては、有機系のバインダー、無機系のバインダーのいずれでもよい。有機系のバインダーとしては、例えば、アクリル系樹脂、アルキッド樹脂、ウレタン樹脂、ポリエステル樹脂、フッ素系樹脂、シリコーン系樹脂、ポリアミドイミド、エポキシ樹脂、アミノ樹脂、ブチラール樹脂、尿素−メラミン樹脂、フェノール樹脂、塩化ビニル樹脂、酢酸ビニル樹脂、ポリアセタール樹脂、ポリカーボネート樹脂、スチロール樹脂、ポリビニルアセタール樹脂、ポリビニルブチラール樹脂、澱粉、変性澱粉、ポリビニルアルコール、変性ポリビニルアルコール、シリコン変性ポリビニルアルコール、ポリアクリルアミド、クラスターデキストリン、キトサン、アルギン酸塩、カルボキシメチルセルロース及びヒドロキシエチルセルロース等のセルロース系樹脂、スチレン−アクリル共重合体、スチレン−ブタジエン共重合体、エチレン−酢酸ビニル共重合体、ポリプロピレン等が挙げられる。
【００３２】
無機系のバインダーとしては、例えば、Ｓｉ、Ａｌ、Ｚｒ等の金属のアルコキシド、これらの金属アルコキシドの加水分解物、シリカゾル、アルミナゾル等の金属酸化物のゾル等を挙げることができる。
【００３３】
分散剤としては、例えば、分散性向上を目的として、シラン系、チタネート系、ジルコアルミネート系等のカップリング剤及び金属キレート化物、金属アルコキシド等の有機金属化合物、ポリオキシエチレンアルキルリン酸エステル、ポリエステル酸塩等の界面活性剤、あるいは市販の樹脂型分散剤等を添加しても良い。また、シリコーン樹脂等で表面を被覆してもよい。
【００３４】
その他必要により、シリカ（ＳｉＯ2）、アルミナ（Ａｌ2Ｏ3）、ジルコニア（ＺｒＯ2）、マグネシア（ＭｇＯ）、酸化亜鉛（ＺｎＯ）、水酸化アルミニウム、硫化バリウム、マグネシウムシリケート等の他の無機物粒子、アクリル、アクリロニトリル、ポリウレタン、ポリ塩化ビニル、ポリスチレン、ポリアクリロニトリル、ポリアミド等の樹脂ビーズ等の有機物粒子、あるいは難燃剤、着色剤、導電剤等を含有させてもよい。
【００３５】
本発明の酸化チタン粒子を用いた塗料は、前記溶媒中に、前記各成分を混合、分散させて得られる。混合、分散方法としては、ボールミルや高速ビーズミル等の通常の方法を用いることができる。
【００３６】
本発明の塗料における、前記酸化チタンの配合量は特に限定されるものではないが、０．１〜８０重量％が好ましく、さらには１０〜４０重量％が好ましい。また分散剤としては、０．５〜２％を目安に配合される。バインダー成分は、１０〜８０重量％が好ましく、さらには１０〜４０重量％が好ましい。
【００３７】
本発明の酸化チタン粒子を用いた塗料は、基材上に塗布し、必要により乾燥、加熱することにより光散乱性、白色性、反射性、光触媒性、紫外線遮蔽性等に優れた被膜を形成することができる。
【００３８】
基材としては、特に制限されず、ガラス、陶磁器、金属等の無機物基材、プラスチックフィルム、プラスチック板等の有機物基材等に適用できる。プラスチックフィルム、プラスチック板の材質は特に限定されないが、例えば、ポリエチレンテレフタレート、ポリエチレンナフタレート等のポリエステル樹脂、アクリル樹脂、ポリカーボネート、ポリスチレン、ポリオレフィン、セルロースアセテート、塩化ビニル等が挙げられる。
【００３９】
塗布方法としては、スピンコート、スプレーコート、スクリーン印刷等の通常の塗布方法を用いることができる。
塗布後の加熱温度は、基材およびバインダーに合わせた温度を適宜選択することができる。
【００４０】
（樹脂組成物）
本発明の酸化チタン粒子は、樹脂中に練り込み等により直接含有、分散させることにより、光散乱性、反射性、光触媒性、紫外線遮蔽性に優れるとともに、特に白色性に優れた樹脂組成物を形成することができる。
【００４１】
樹脂としては、例えば、アクリル系樹脂、アルキッド樹脂、ウレタン樹脂、ポリエステル樹脂、フッ素系樹脂、シリコーン系樹脂、ポリアミドイミド、エポキシ樹脂、アミノ樹脂、ブチラール樹脂、尿素−メラミン樹脂、フェノール樹脂、塩化ビニル樹脂、酢酸ビニル樹脂、ポリアセタール樹脂、ポリカーボネート樹脂、スチロール樹脂、ポリビニルアセタール樹脂、ポリビニルブチラール樹脂、ポリビニルアルコール、変性ポリビニルアルコール、シリコン変性ポリビニルアルコール、ポリアクリルアミド、クラスターデキストリン、キトサン、アルギン酸塩、カルボキシメチルセルロース及びヒドロキシエチルセルロース等のセルロース系樹脂、スチレン−アクリル共重合体、スチレン−ブタジエン共重合体、エチレン−酢酸ビニル共重合体、ポリプロピレン、ＡＢＳ樹脂、ポリエチレン、塩化ビニリデン、ポリスチレン、ナイロン、ＥＶＡ樹脂、ポリアミド樹脂、メラミン樹脂、ユリア樹脂、シリコーン樹脂、フッソ樹脂等が挙げられる。
【００４２】
その他必要により、シリカ（ＳｉＯ2）、アルミナ（Ａｌ2Ｏ3）、ジルコニア（ＺｒＯ2）、マグネシア（ＭｇＯ）、酸化亜鉛（ＺｎＯ）、水酸化アルミニウム、硫化バリウム、マグネシウムシリケート等の他の無機物粒子、アクリル、アクリロニトリル、ポリウレタン、ポリ塩化ビニル、ポリスチレン、ポリアクリロニトリル、ポリアミド等の樹脂ビーズ等の有機物粒子、あるいは難燃剤、着色剤、導電剤等を含有させてもよい。
【００４３】
混合、分散方法としては、ペイントシェーカー、ロールミル、サンドミル、ボールミル、アトライター、ジェットミル、ホモジナイザー等を用いることが出来る。また、前記分散工程において、分散性向上を目的として、シラン系、チタネート系、ジルコアルミネート系等のカップリング剤及び金属キレート化物、金属アルコキシド等の有機金属化合物、ポリオキシエチレンアルキルリン酸エステル、ポリエステル酸塩等の界面活性剤、あるいは市販の樹脂型分散剤等を添加しても良い。また、シリコーン樹脂等で表面を被覆してもよい。
【００４４】
（プラスチックフィルム、プラスチック板）
本発明の酸化チタン粒子を用いて、白色反射フィルム及び光散乱フィルムなどのプラスチックフィルム、並びに光散乱板、及び白色反射板などのプラスチック板を形成することができる。
【００４５】
白色反射フィルム、白色反射板、光散乱フィルム、光散乱板は多方面での利用が盛んであり、高性能な特性が求められている。特に液晶分野においては、液晶表示装置におけるバックライト用、導光板用、光拡散用、反射板用等、様々な用途で用いられている。
【００４６】
本発明の酸化チタン粒子は、例えば上述した塗料をプラスチックフィルム又はプラスチック板上に塗布し、被膜を形成することによって得ることができ、あるいは上述した樹脂組成物を作製した後、これをフィルム状又は板状に加工することによって得ることができる。
【００４７】
前記塗料の塗布によってプラスチックフィルム又はプラスチック板を形成する場合、基材としては特に限定されるものではないが、ポリエチレンテレフタレート、ポリエチレンナフタレート等のポリエステル樹脂が好ましい。この場合、本発明の酸化チタン粒子の粒径は１００ｎｍ〜５００ｎｍであることが好ましい。
【００４８】
また、前記いずれの場合も、アナターゼ型酸化チタンの場合、酸化チタンは、紫外線を吸収し有機物を分解する性質を有している。よって、必要により、粒子表面を他元素で被覆することによって、その分解力を低減することができる。前記他元素としては、Zr、Si、Ta、Y、Sr、Alなどが挙げられる。被覆する方法としては、例えば、酸化チタン粒子を塩酸、硝酸水溶液中に分散し、加熱する、または、簡易的な処理としては粉末を飽和水蒸気雰囲気で処理することによって、粒子表面に水酸基を吸着させる。その後、真空処理を行うことによって、粒子表面の余分な水分を除去した後、前記他元素の金属アルコキシド溶液に分散することによって、その表面に前記他元素を化学結合させ、その後、乾燥させることによって安定化させる。
【００４９】
一方、樹脂組成物を加工することによってプラスチックフィルム又はプラスチック板を形成する場合、例えば、以下の工程に従って行う。最初に、本発明の酸化チタン粒子、および各種添加剤を添加したポリエステル系樹脂を２６０〜３５０℃で溶融し、口金より吐出して、５〜５０℃の冷却ドラム上でフィルム状に冷却、成形する。一軸、二軸に延伸する場合には、縦延伸の条件として、延伸温度７０〜１５０℃、延伸倍率２．５〜５倍が好ましく、二軸以上に延伸する場合横延伸の条件として、延伸温度７０〜１５０℃、延伸倍率２．５〜５倍が好ましく、熱固定は１００〜２５０℃で行なうことが好ましい。
【００５０】
このとき、前記酸化チタン粒子の、前記樹脂組成物中での含有量は、０．１ｗｔ％〜５０ｗｔ％が好ましく、さらには３ｗｔ％〜３０ｗｔ％が好ましい。前記酸化チタン粒子の含有量が１ｗｔ％未満では、得られるフィルム又は板の白色度が十分でない場合がある。一方、前記酸化チタン粒子の含有量が５０重量ｗｔ％を超えると、フィルム又は板を形成する際に、成型が困難になったり、表面から前記酸化チタン粒子が脱落しやすくなるためである。
【００５１】
また、必要により、本発明の酸化チタン粒子は樹脂中に混合する前に、TEOS（テトラエトキシシラン）等により表面処理を行う。
【００５２】
（その他の応用例）
本発明の酸化チタン粒子は、その外観形状さらには粒径に起因して、前述したように、特に可視光から近赤外光の光散乱能に優れる。したがって、上述した塗料の他、紫外線防止用インキや写真感光体などにも有用である。これら用途に本発明の酸化チタン粒子を使用する場合には、前記酸化チタン粒子に対して、各種溶剤やバインダ、各種添加剤やフィラーを混合することができる。
【００５３】
たとえば、紫外線防止インキとして用いる場合には、水、アルコール類、カルビトール類、グリコール類などの溶剤に分散させた液体もしくはペースト状の形態で使用される。この際、塗膜のなめらかさや付着強度を向上させるために分散剤やポリビニルアルコール、ポリアセタール、アクリル樹脂、ポリエステル樹脂、エポキシ樹脂、フェノール樹脂などの合成樹脂バインダやシリカなどの無機バインダを添加することが好ましい。塗膜の乾燥を制御するためにステアリン酸金属塩やナフテン酸金属塩を添加する事も出来る。
【実施例】
【００５４】
（星型酸化チタン粒子の作製及び評価）
［実施例１］
容量１Ｌのガラス容器に１０℃に冷却した純水２５０ｍＬを入れ、撹拌羽により３００ｒｐｍで撹拌しながら、高純度化学社製チタンテトライソプロポキシド７１ｇを滴下ロートを用いて滴々投入した。１時間の撹拌後に前記チタンテトライソプロポキシドは加水分解され白色水性懸濁液となった。この白色水性懸濁液をヌッチェと東洋濾紙社製濾紙Ｎｏ２で吸引濾過を行い、続いて純水５００ｍＬで洗浄を行い、白色ケーキ状物質を得た。この白色ケーキ状物質、及び東京化成社製テトラメチルアンモニウムヒドロキシド２６％水溶液１．４ｇを純水中に添加し、総量で２００ｇとなるようにした。得られた反応溶液はスラリー状となり、ｐＨは１０．２３であった。反応溶液中のチタン原子濃度は１．２５ｍｏｌ／Ｌであった。
【００５５】
次いで、前記反応溶液を密閉容器中に入れ、撹拌しながら１２０℃で４時間予備加熱処理を行った後、２７０℃で１２時間加熱処理を行い、酸化チタン粒子を含む水性懸濁液を得た。この水性懸濁液を濾過、洗浄して、得られた洗浄ケーキを１２０℃で一昼夜乾燥することにより、粉末化した酸化チタン粒子を得た。
【００５６】
［比較例１］
テトラメチルアンモニウムヒドロキシドを加えることなく反応溶液を作製した以外は、実施例と同様にして予備加熱処理及び加熱処理を実施して、酸化チタン粒子を作製した。なお、本比較例における前記反応溶液のｐＨは８．２であった。反応溶液中のチタン原子濃度は１．２５ｍｏｌ／Ｌであった。
【００５７】
［比較例２］
テトラメチルアンモニウムヒドロキシドに代えて和光純薬社製硝酸１．４２を５ｇを加えた以外は、実施例と同様にして予備加熱処理及び加熱処理を実施して、酸化チタン粒子を作製した。なお、本比較例における前記反応溶液のｐＨは２．０であった。反応溶液中のチタン原子濃度は１．２５ｍｏｌ／Ｌであった。
【００５８】
［試験例１］
上記実施例及び比較例１、２で作製した酸化チタン粒子を分析するために、電子顕微鏡で粒子形状を測定し、粉末Ｘ線回折で結晶相の同定を行った。評価結果を表１に示す。実施例においては、星形形状であり、一次粒径が２００ｎｍ〜３５０ｎｍであって、各延在部がアナタース単相を呈する双晶の酸化チタン粒子が得られていることが判明した。また、比較例１においては、一次粒径数十ｎｍ程度のアナタース単相からなる粒状の酸化チタン粒子が得られていることが判明した。さらに、比較例２においては、一次粒径数十ｎｍのアナタース相及びルチル相が混在した酸化チタン粒子が得られていることが判明した。
【００５９】
【表１】
2005298316.tif 000002
【００６０】
なお、本実施例で得た酸化チタン粒子のＳＥＭ写真を図１に示すとともに、ＴＥＭ写真を図２に示す。また、本実施例における酸化チタン粒子のＸ線回折パターンのグラフをそれぞれ図３に示す。
【００６１】
［試験例２］
上記実施例及び比較例１の酸化チタン粒子、並びに一次粒径２０ｎｍの凝集体で平均凝集粒径３００ｎｍのアナターゼ単相からなる粒状の酸化チタン粒子（和光純薬社製：比較例３）との光散乱性を調べた。最初に、αテルピネオール（関東化学社製）７０ｇにエチルセルロース４５（関東化学社製）５ｇをホモジナイザーで溶解させビヒクルを作製した。次いで、前記ビヒクルに実施例及び比較例１で得た酸化チタン粒子の２５ｇ、及び和光純薬社酸化チタン粒子の２５ｇをホモジナイザーで攪拌しながら添加した。次いで、このようにして得た酸化チタンペーストを３本ロールミルで混練し印刷ペーストとした。
【００６２】
次いで、前記印刷ペーストを厚さ１．１ｍｍのパイレックス（登録商標）ガラスに３５０メッシュステンレススクリーンを用いてスクリーン印刷し、次いで５００℃に保持された電気炉内において３０分焼成した。この結果、前記パイレックス（登録商標）ガラス上の前記印刷ペースト部分は２μｍの膜厚の白色半透明〜不透明の多孔質酸化チタン膜となった。次いで、前記多孔質酸化チタン膜を積分球付属の紫外可視近赤外分光計によって各波長毎の光反射率を測定した。結果を表２に示す。
【００６３】
【表２】
2005298316.tif 000003
【００６４】
表２から明らかなように、実施例で得た星形形状の酸化チタン粒子は総ての波長において４０％以上の高い反射率を呈することが判明した。また、比較例３における酸化チタン粒子は粒状であるが、その平均凝集粒径が約３００ｎｍであるために、総ての波長において２０％以上の反射率を有することが分かる。さらに、実施例及び比較例３を比較すると、酸化チタン粒子の粒径はほぼ同じであるにも拘らず、実施例における酸化チタン粒子は星形形状の外観を呈することによって、高い反射率を呈することが分かる。一方、一次粒径が数十ｎｍであって、粒状の外観を呈する比較例２の酸化チタン粒子においては、各波長において１０％前後の低い反射率しか有しないことが判明した。
【００６５】
（星型酸化チタン粒子の塗料への応用）
［実施例２］
イソプロピルアルコール、ｔ−ブタノール、アセトン混合溶液に１次粒子径が２００ｎｍ〜３００ｎｍの本発明のアナターゼ型星形酸化チタン粒子（概六角形）を２０重量％、ポリオキシエチレン系分散材Triton-Xを５重量％、アクリル樹脂を２５重量％混合し、1ｍｍ径のガラスビーズを混合液の体積と同じだけ添加し、高速ビーズミルを用いて２５００ｒｐｍ、３時間の分散を行い、塗料を得た。この塗料を用い、予め５０℃に加熱してあるアクリル基板にスピンコート法を用いて塗布し、７０℃で乾燥することで、厚さ３μｍの白色膜付アクリル板を得た。
【００６６】
［比較例４］
本発明のアナターゼ型星形酸化チタン粒子の代わりに、平均一次粒子径が２００ｎｍのWako社製の市販アナターゼ粒子を用いた以外は、実施例２と同様に塗料を作製し、膜付のアクリル板を得た。
【００６７】
（白色度の評価）
上述のようにして得た膜付きアクリル板の白色度を色差計（ＧＣ−５０００,日本電色社製）を用いて測定した。結果を表３に示す。
【００６８】
【表３】
2005298316.tif 000004
【００６９】
表３から明らかなように、本発明の星型酸化チタン粒子を含有した塗料からなる膜は、従来の酸化チタン粒子を含有する膜に比較して、特に白色度に優れることが分かる。
【００７０】
（星型酸化チタン粒子のプラスチックフィルムへの応用）
［実施例３］
シリコンアルコキシドで表面を被覆した一次粒子径１００〜５００ｎｍの本発明のアナターゼ型星形酸化チタン粒子（概六角形）をポリエステル系樹脂に２５ｗｔ％混合し、２６０〜３５０℃で溶融し、口金より吐出して、２５℃の冷却ドラム上に塗布し、その後冷却することによって前記酸化チタン粒子を含む前記ポリエステル系樹脂を膜状に形成した。次いで、前記膜状のポリエステル樹脂に対して二軸延伸工程を施し、膜厚１５０μｍの白色フィルムを得た。なお、前記二軸延伸工程において、延伸温度は１００℃とし、延伸倍率は３倍とし、熱固定は２００℃とした。
【００７１】
次いで、得られたフィルムの白色度を色差計（ＧＣ−５０００,日本電色社製）を用いて、また、反射率を紫外可視近赤外分光光度計（ＵＶ−３１００，島津製作所社製）の３００ｎｍ〜７００ｎｍの平均値をもって評価した。結果を表４に示す。
【００７２】
［比較例５］
本発明のアナターゼ型星形酸化チタン粒子の代わりに、平均一次粒子径が２００ｎｍのWako社製の矩形状アナターゼ粒子用いた以外は、実施例３と同様に白色フィルムを作製し、白色度及び反射率を評価した。結果を表４に示す。
【００７３】
【表４】
2005298316.tif 000005
【００７４】
表４から明らかなように、本発明の星型酸化チタン粒子を含む白色フィルムは、従来の酸化チタン粒子を含む白色フィルムに比較して、白色度が高く、さらにその星型形状に起因して高い反射率を呈することが分かる。
【００７５】
以上、具体例を挙げながら発明の実施の形態に基づいて本発明を詳細に説明してきたが、本発明は上記内容に限定されるものではなく、本発明の範疇を逸脱しない限りにおいてあらゆる変形や変更が可能である。
【図面の簡単な説明】
【００７６】
【図１】本発明の酸化チタン粒子の一例を示すＳＥＭ写真である。
【図２】本発明の酸化チタン粒子の一例を示すＴＥＭ写真である。
【図３】本発明の酸化チタン粒子の一例のＸ線回折プロファイルである。
【図１】
2005298316.tif 000006
【図２】
2005298316.tif 000007
【図３】
2005298316.tif 000008